(57)【要約】【課  題】耐スポーリング性，耐食性及びコーティング付着性に優れ、かつクロムを含まないセメントロータリーキルン等のキルンに使用される耐火物の提供。【解決手段】マグネシアクリンカーを８０〜９９重量％，スピネルクリンカーを０．５〜１０重量％，ジルコニア原料を０．５〜１０重量％含有することを特徴とする塩基性耐火物。マグネシアを主原料とし、スピネルクリンカーおよびジルコニア原料を適度に含有することにより耐スポーリング性，耐食性及びコーティング付着性を改善させることができる。すなわち、マグネシアとの熱膨脹率の差によりれんが内部にマイクロクラックを発生させ耐スポーリング性を高めることができ、ジルコニア原料がセメント原料と反応した際に生成する液相の粘性を高め、耐食性，コーティング付着性を高めることができる。この結果、セメントロータリーキルン用の内張りれんがとして好適である。【選択図】  なし【特許請求の範囲】
【請求項１】
マグネシアクリンカーを８０〜９９重量％，スピネルクリンカーを０．５〜１０重量％，ジルコニア原料を０．５〜１０重量％含有することを特徴とする塩基性耐火物。
【請求項２】
ジルコニア原料の少なくとも１部が０．２〜３ｍｍの粒として存在する請求項１に記載の塩基性耐火物。
【請求項３】
請求項１又は請求項２に記載の塩基性耐火物を少なくとも１部に内張りしてなることを特徴とするエコセメント製造用ロータリーキルン。
【発明の詳細な説明】
【０００１】
【産業上の利用分野】
本発明はセメント製造用ロータリーキルン等のキルンに使用される内張り材に使用される耐スポーリング性，耐食性およびコーティング付着性に優れた耐火れんがに関するものである。
【０００２】
【従来の技術】
マグネシア含有れんがはセメントロータリーキルン等のキルンの内張り材として使用されている。これは、マグネシアがセメント原料に浸食されにくいためである。しかしながらマグネシア質れんがは、耐スポーリング性が劣るため従来より第２成分の添加により耐スポーリング性の改善が図られている。
【０００３】
マグネシアを主原料とし、クロム鉱を含むマグネシア−クロム質耐火物は、優れた耐食性を有し、セメントロータリーキルンの焼点部で主に使用されている。しかしながら使用済みのマグネシア−クロム質耐火物は、６価クロムを含んでいる可能性があり、廃棄するうえで環境への配慮が必要である。
【０００４】
マグネシアを主原料とし、ＭｇＯ・Ａｌ２Ｏ３スピネルを含むマグネシア−スピネル質耐火物は優れた耐熱スポーリング性を有し、セメントロータリーキルンのコーティング脱着帯で主に使用されている。さらにこのマグネシア−スピネル質耐火物の耐食性およびコーティング付着性を改良してセメントロータリーキルンの焼点で使用することができるように改善を図った耐火物が特開平２−３０２３５９や特開平４−２３８８５５に開示されている。
しかしながら、特開平２−３０２３５９および特開平４−２３８８５５にあるような鉄を含有する耐火物は実機で使用される際に高温のセメント原料にさらされると浸食されるという問題がある。
【０００５】
特開平９−１４２８９９では、マグネシア−スピネル質耐火物に付着物の形成を促進するため酸化ジルコニウム成分を含有させた耐火物が開示されている。
しかしながら、特開平９−１４２８９９にあるようなマグネシア−スピネル質耐火物はアルミナ成分が多く含有されているため、実機で使用される際に高温のセメント原料にさらされると浸食されるという問題がある。
【０００６】
また、最近開発されたエコセメントは、通常のセメントとは異なり、焼却灰を主体とした廃棄物を原料として４０％以上使用するため、廃棄物中に含まれる有害物質を無害化処理する必要がある。このためエコセメント製造用ロータリーキルンにおいては、通常のセメントロータリーキルンよりも焼点温度を高く操業する必要があり、内張り耐火物はさらに厳しい状況にさらされており、長期運転可能な内張り耐火物の要望がある。
【０００７】
【発明が解決しようとする課題】
本発明は、従来のマグネシア質耐火物よりも耐スポーリング性，耐食性およびコーティング付着性が優れ、かつクロムを含まない耐火物を提供することを目的とするものである。
【０００８】
【課題を解決するための手段】
本発明において、マグネシアクリンカーを８０〜９９重量％，スピネルクリンカーを０．５〜１０重量％，ジルコニア原料を０．５〜１０重量％含有することを特徴とする塩基性耐火物により課題を解決できることが判明した。
【０００９】
【作用】
本発明でのマグネシアクリンカーは焼結クリンカー，電融クリンカーのいずれを使用してもよいが、ＳｉＯ２等の不純物の少ないものを使用するのが好ましい。マグネシアクリンカーの含有量が８０重量％未満の場合は耐食性が低下し、９９重量％を超えると耐スポーリング性が低下するのでマグネシアクリンカーは８０〜９９重量％含有させる必要がある。
【００１０】
本発明でのスピネルクリンカーは焼結クリンカー，電融クリンカーのいずれを使用してもよく、また、スピネルクリンカーの化学組成はモル比でＡｌ２Ｏ３／ＭｇＯ＝１に限定されたものではなく、モル比Ａｌ２Ｏ３／ＭｇＯが０．１〜２の範囲のものを単独もしくは複数組み合わせて使用してもよい。また、少量で耐スポーリング性を向上させるには、モル比Ａｌ２Ｏ３／ＭｇＯの異なるスピネルクリンカーを複数組み合わせて使用するのがより効果的である。
スピネルクリンカーはマグネシアクリンカーとの熱膨脹の差によって生ずる微細なクラックによって耐スポーリング性を向上させることができるが、含有量が０．５重量％未満の場合、その効果はほとんどなく、１０重量％を超えて含有した場合は耐食性が低下するため、スピネルクリンカーは０．５〜１０重量％の範囲で含有させる必要がある。好ましくは、耐食性を考慮し、スピネルクリンカーの含有量を０．５〜５重量％とするのがよい。また添加粒度は０．２〜３ｍｍとするのが最も効果的である。添加粒度が０．２ｍｍ以下の場合、熱膨脹の差によって生ずるクラックが微細すぎて耐スポーリング性を向上させる効果が小さく、添加粒度が３ｍｍ以上の場合、熱膨脹の差によって生ずる微細なクラックの数が添加重量に対して少なくなるため、耐スポーリング性を向上させるために添加量を多くする必要がある。
【００１１】
本発明でのジルコニア原料は、天然クリンカー，焼結クリンカー，ＣａＯ，ＭｇＯ，Ｙ２Ｏ３を固溶させ安定化させた電融クリンカーおよび部分安定化させた電融クリンカーを単独もしくは複数組み合わせて使用してもよい。
ジルコニア原料はマグネシアクリンカーとの熱膨脹率の差によって生ずる微細なクラックによって耐スポーリング性を向上させることができ、またセメントクリンカーと高温で反応した場合、液相の粘性を高めるため耐浸透性およびコーティング付着性を向上させることができるが、ジルコニア原料の含有量が０．５重量％未満の場合、その効果はほとんどなく、１０重量％を超えて含有した場合は耐食性が低下するためジルコニア原料は０．５〜１０重量％の範囲で含有させる必要がある。また添加粒度は０．２〜３ｍｍとするのが最も効果的である。添加粒度が０．２ｍｍ以下の場合、熱膨脹の差によって生ずるクラックが微細すぎて耐スポーリング性を向上させる効果が小さく、添加粒度が３ｍｍ以上の場合、熱膨脹の差によって生ずる微細なクラックの数が添加重量に対して少なくなるため、耐スポーリング性を向上させるために添加量を多くする必要がある。
【００１２】
【実施例】
以下に実施例を示し、本発明の特長とするところをより一層明確にする。
【００１３】
まず使用する原料は表１に示す化学組成のものを用いた。
【表１】
2004250313.tif 000002
【００１４】
上記原料を表２に示す配合率で混合し、実施例および比較例の各塩基性耐火組成物とした。
各塩基性耐火組成物１００重量％に対して結合剤としてバインダー溶液３重量％を加え、混練用のウェットパンミルにて混合、混練した。混練物を油圧プレスにて１ｔｏｎ／ｃｍ２の圧力でＪＩＳ並形形状に成形した。成形物をトンネルキルンにて１８００℃で５時間焼成し、耐火れんがを製造し、供試れんがとした。
【表２】
2004250313.tif 000003
【００１５】
こうして得られた供試れんがを表３に示す物性，特性を評価した。試験項目，測定方法は以下の通りである。
【００１６】
かさ比重，見掛気孔率：耐火れんがの見掛気孔率・吸水率及び比重の測定方法（ＪＩＳＲ２２０５準拠）により測定を行なった。
【００１７】
耐スポーリング性：耐火れんが及び耐火断熱れんがのスポーリング試験方法（ＪＩＳＲ２６５７準拠）により１５００℃空冷法で評価を行ない、加熱面の面積の１／２以上が剥落するまでの回数で判定した。
【００１８】
耐食性：供試れんがから切り出した試料を回転可能なドラムに内張りしたものを回転させながらプロパンガスバーナーを用いて、１７００℃に保持し、浸食剤としてセメント原料を１０ｋｇ加えて１０時間浸食させた。冷却後、試料を切断し、浸食量および浸透量で比較した。
【００１９】
コーティング付着性：特願２００１−１５０１５９に準じて強度を比較した。
【表３】
2004250313.tif 000004
【００２０】
比較例１，２はマグネシア質れんが，比較例３はマグネシア−スピネル質れんがである。比較例１．２．３に比べ、実施例１〜６は耐スポーリング性，耐食性，コーティング付着性に優れることがわかる。
比較例４はスピネルクリンカーの含有量が０．５〜１０重量％の範囲外であるため耐食性の低下がみとめられる。
比較例５はジルコニア原料の含有量が０．５〜１０重量％の範囲外であるため耐食性の低下がみとめられる。
【００２１】
【発明の効果】
以上のように本発明の塩基性耐火物は耐スポーリング性，耐食性及びコーティング付着性に優れ、セメントロータリーキルンの焼点部の寿命の延長に効果がある。またクロムを含まないため、使用後の処理の際、環境への負荷を低減できる効果がある。